(57)【要約】【課題】優れた外観品位を呈する透湿防水性衣料を提供すること。【解決手段】布帛の片面に透湿防水性フィルムが積層された透湿防水性布帛と、該布帛に貼られた目止めテープとを含む透湿防水性衣料であって、前記の透湿防水性フィルムおよび目止めテープがともに透明であることを特徴とする透湿防水性衣料。【選択図】なし【特許請求の範囲】
【請求項１】
布帛の片面に透湿防水性フィルムが積層された透湿防水性布帛と、該布帛に貼られた目止めテープとを含む透湿防水性衣料であって、
前記の透湿防水性フィルムおよび目止めテープがともに透明であることを特徴とする透湿防水性衣料。
【請求項２】
前記の布帛が、ポリエステル繊維を布帛重量に対して９０重量％以上含む織編物である、請求項１に記載の透湿防水性衣料。
【請求項３】
前記の透湿防水性フィルムの可視光線透過率が４０％以上である、請求項１または請求項２に記載の透湿防水性衣料。
【請求項４】
前記の透湿防水性フィルムが、厚みが５〜３０μｍの透湿防水性ポリエステルフィルムを含む、請求項１〜３のいずれかに記載の透湿防水性衣料。
【請求項５】
前記の目止めテープの可視光線透過率が３０％以上である、請求項１〜４のいずれかに記載の透湿防水性衣料。
【請求項６】
前記の目止めテープが、厚みが５〜１００μｍのポリウレタンフィルムを含む、請求項１〜５のいずれかに記載の透湿防水性衣料。
【請求項７】
衣料の最肌側面に裏地がないか、または、ポリエステル繊維からなる織編物が裏地として取り付けられている、請求項１〜６のいずれかに記載の透湿防水性衣料。
【請求項８】
衣料全体に対するポリエステル比率が５０重量％以上である、請求項１〜７のいずれかに記載の透湿防水性衣料。
【発明の詳細な説明】
【技術分野】
【０００１】
本発明は、スポーツ衣料、ユニフォーム衣料、雨衣などの用途に使用される透湿防水性衣料であって、外観品位に優れた透湿防水性衣料に関する。
【背景技術】
【０００２】
従来、スポーツ衣料、ユニフォーム衣料、雨衣などの用途において、ポリウレタンやポリエステルなどの透湿防水性フィルムを布帛に積層した透湿防水性布帛が使用されている（例えば、特許文献１、特許文献２、特許文献３、特許文献４参照）。また、透湿防水性布帛を用いて透湿防水性衣料を縫製する際、ミシン目の防水性をカバーするため通常、目止めテープが透湿防水性布帛に貼られている（例えば、特許文献５、特許文献６、特許文献７参照）。
【０００３】
しかしながら、透湿防水性布帛に目止めテープを貼りあわせると、目止めテープが貼られた箇所と、貼られていない箇所とが異なる色を呈するため、統一感のない外観となり、外観品位が損われるという問題があった。
なお、本発明者は、特願２００６−１２８１５４号において、外観品位を向上させるため透明な透湿防水性フィルムを布帛に積層することを提案している。
【０００４】
【特許文献１】特許第３７１８４２２号公報
【特許文献２】欧州特許第７８３０１６号明細書（ＥＰ ０７８３０１６ Ｂ１）
【特許文献３】特許第３６６８７６２号公報
【特許文献４】特開２００２−６１００９号公報
【特許文献５】特開２００２−２６５８９１号公報
【特許文献６】特開２００７−８４６２７号公報
【特許文献７】特許第３７４２５６３号公報
【発明の開示】
【発明が解決しようとする課題】
【０００５】
本発明は上記の背景に鑑みなされたものであり、その目的は外観品位に優れた透湿防水性衣料を提供することにある。
【課題を解決するための手段】
【０００６】
本発明者は、布帛の片面に透湿防水性フィルムが積層された透湿防水性布帛と、該布帛に貼られた目止めテープとを含む透湿防水性衣料において、透湿防水性フィルムおよび目止めテープをともに透明にすることにより、該透湿防水性布帛をフィルム側表面から見た際、フィルムおよび目止めテープを通して布帛が見えるため、統一感のある優れた外観品位が得られることを見出し、さらに鋭意検討を重ねることにより本発明を完成するに至った。
【０００７】
かくして、本発明によれば「布帛の片面に透湿防水性フィルムが積層された透湿防水性布帛と、該布帛に貼られた目止めテープとを含む透湿防水性衣料であって、前記の透湿防水性フィルムおよび目止めテープがともに透明であることを特徴とする透湿防水性衣料。」が提供される。
【０００８】
その際、前記の布帛が、ポリエステル繊維を布帛重量に対して９０重量％以上含む織編物であることが好ましい。また、前記の透湿防水性フィルムの可視光線透過率が４０％以上であることが好ましい。かかる透湿防水性フィルムが、厚みが５〜３０μｍの透湿防水性ポリエステルフィルムを含むことが好ましい。また、前記の目止めテープの可視光線透過率が３０％以上であることが好ましい。かかる目止めテープが、厚みが５〜１００μｍのポリウレタンフィルムを含むことが好ましい。
【０００９】
本発明の透湿防水性衣料において、衣料の最肌側面に裏地がないか、または、ポリエステル繊維からなる織編物が裏地として取り付けられていることが好ましい。また、衣料全体に対するポリエステル比率が５０重量％以上であることが好ましい。
【発明の効果】
【００１０】
本発明によれば、外観品位に優れた透湿防水性衣料が得られる。
【発明を実施するための最良の形態】
【００１１】
本発明において、基布となる布帛を構成する繊維の種類は特に限定されず、ポリエステルやナイロンなどの合成繊維や綿などの天然繊維などが例示される。なかでも、リサイクル性の点でポリエステル繊維が布帛重量に対して９０重量％以上（特に好ましくは、１００重量％）含まれることが好ましい。繊維の形状としては、延伸糸（マルチフィラメント）、仮撚捲縮加工糸、コンジュゲート繊維、エアー混繊糸など特に限定されるものではないが、延伸糸や仮撚捲縮加工糸が好適に用いられる。また、ポリエーテルエステル系エラストマー製の、弾性モノフィラメントやマルチフィラメントを一部に含むポリエステルマルチフィラメントであってもよい。
【００１２】
前記ポリエステル繊維を構成するポリマーは、ポリエチレンテレフタレート、ポリトリメチレンテレフタレート、ポリブチレンテレフタレート、ポリエーテルエステル系エラストマー、ポリエチレンテレフタレートの、重縮合による製造に際し、酸成分中にナトリウムスルホイソフタル酸を共重合させた共重合ポリエチレンテレフタレートなどのカチオン可染ポリエステル、酸成分がテレフタル酸及びイソフタル酸からなり、グリコール成分がエチレングリコールからなる高収縮ポリエステルなど特に限定されるものではないが、ポリエチレンテレフタレートがより好適に用いられる。
【００１３】
また、布帛を構成する繊維（マルチフィラメント）の単糸繊維繊度、総繊度、フィラメント数は特に限定されないが、ソフトな風合いを得る上で、それぞれ単糸繊維繊度０．１〜２．０ｄｔｅｘ、総繊度３０〜２００ｄｔｅｘ、フィラメント数３０〜２００本の範囲内であることが好ましい。単糸繊維の横断面形状も、通常の丸、三角、扁平、くびれ付扁平など特に制限されない。
【００１４】
前記の布帛の形態としては、平織物、綾織物、サテン織物、丸編物、トリコットなど織編物であれば特に限定されるものではない。また、上記布帛は、分散染料やカチオン染料で染色されていてもよく、必要に応じて撥水加工や蓄熱加工、吸汗加工などの後加工を施しても良いが、より好適には雨水をはじくように撥水加工が用いられる。かかる撥水加工に用いられる撥水剤としては、パラフィン系撥水剤やポリシロキサン系撥水処理剤、フッ素系撥水処理剤などの公知のものが使用でき、その処理も一般に行われているパディング法、スプレー法などの公知の方法で行えばよい。
なお、本発明において、基布として用いられる布帛は、その目付けが、３０〜９００ｇ／ｍ２（より好ましくは４０〜７００ｇ／ｍ２）であることが好ましい。
【００１５】
一方、透湿防水性フィルムとしては、透湿防水性を有する透明フィルムが用いられる。該フィルムの種類としてはポリエステルフィルムが好ましい。ポリエステルフィルムでない場合、一般にポリウレタンやポリテトラフロロエチレンが用いられるが、これらはリサイクルに向かないため衣料を使用後廃棄処分されることなる。一方、ポリエステルは、ケミカルリサイクル処理により再度ポリエステルの原料として再生可能であり、何度でもリサイクル使用できる点で省資源かつ環境保全できる。
【００１６】
上記透湿防水性フィルムは、透明であることが肝要である。透明でなく白色または淡色のフィルムである場合、例えば基布で染色に使用した分散染料が防水透湿層のフィルム側の面に移行昇華し、斑のあるまだら模様となり著しく外観を損なってしまう。これを回避するには、基布の色が白色や淡色に限定されてしまい商品のバリエーションが下がってしまう。また、フィルムが透明でなく黒色または濃色のフィルムである場合、基布で染色に使用した分散染料が防水透湿層のフィルム側の面に移行昇華し、斑のあるまだら模様となり概観を損なう問題は生じないが、基布が白色や淡色の場合フィルムの色が透けてしまい基布の色が濁ってしまい外観を損なってしまう。
【００１７】
前記透湿防水性フィルムの透明度としては、可視光線透過率が４０％以上であることが好ましい（より好ましくは５０％以上）。また、無色透明であることが好ましいが、有色透明であってもさしつかえない。  また、該フィルムはフィルム面に部分的に有色のウレタン系樹脂等によるプリントを施してもよいが、部分的に透明部分（透明部分の可視光透過率が５０％以上）が残っておればさしつかえない。
【００１８】
上記透明フィルムには、ポリエーテル−エステル系エラストマーやＰＢＴ（ポリブチレンテレフタレート）からなるポリエステルフィルムが好適に用いられる。また、上記フィルムは透湿性を有するが、該フィルムが透湿性を有するポリエステルを主成分とする無孔質フィルムであることが好ましい。フィルムが多孔質フィルムである場合、無色透明にはなり得ないからである。ポリエステルに透湿性を付与するには、特に限定されるものではないが、ポリエチレングリコールなどの吸湿性材料をポリエステルに共重合する方法が好適に用いられる。
【００１９】
上記ポリエーテル−エステル系エラストマーは、長鎖エステル単位および短鎖エステル単位からなり、該短鎖エステル単位は、全ポリエーテル−エステル系エラストマーの３０〜７０重量％の範囲にあることが好ましい。上記短鎖エステル単位の割合が、３０重量％未満であるポリエーテル−エステル系エラストマーは比較的低融点であって、加工性が不良であり、また、該短鎖エステル単位が、７０重量％を超えるポリエーテル−エステル系エラストマーの場合には、比較的高融点であり、加工性が不良である。
【００２０】
前記ポリエーテル-エステル系エラストマーの酸成分は、テレフタル酸、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、３−スルホイソフタル酸ナトリウムなどの芳香族ジカルボン酸、１，４−シクロヘキサンジカルボン酸などの脂環式ジカルボン酸、コハク酸、シュウ酸、アジピン酸、セバシン酸、ドデカンジ酸、ダイマー酸などの脂肪族ジカルボン酸、または、これらのエステル形成性誘導体から選ばれた少なくとも１種が挙げられるが、好ましくは、テレフタル酸、イソフタル酸、ナフタレン−２，６−ジカルボン酸、またはこれらのエステル形成性誘導体が例示される。
【００２１】
もちろん、このような酸成分の一部（通常は、全酸成分を基準として３０モル％以下）は、他のジカルボン酸成分やオキシカルボン酸成分で置換されていてもよい。
なお、上記ポリマー中には、各種安定剤、紫外線吸収剤などが必要に応じて配合されていてもよい。
【００２２】
次に、前記ポリエーテル−エステル系エラストマーの長鎖エステル単位のグリコール成分としては、ポリエチレングリコール、ポリ１，２−プロピレングリコール、ポリ１，３−プロピレングリコール、エチレンオキシドとプロピレンオキシドとの共重合体、エチレンオキシドとテトラヒドロフランとの共重合体などのポリアルキレングリコールのうち少なくとも１種が挙げられるが、満足できる透湿性を得るためにはポリエチレングリコールが最も好ましく例示され、その平均分子量が６００〜８,０００の範囲にあるものが好ましい。上記平均分子量が６００未満であると、満足できる機械的物性が得られず、一方、該平均分子量が８,０００を超えた場合には、相分離のためにポリエーテル-エステルの調製において問題を引き起こす場合がある。
【００２３】
また、ポリエーテル−エステル系エラストマーの短鎖エステル単位のグリコール成分は、エチレングリコールおよびテトラメチレングリコールからなり、該エチレングリコールおよびテトラメチレングリコール中に占めるテトラメチレングリコールのモル分率が７０モル％未満のものが好ましく使用される。上記テトラメチレングリコールが７０モル％を超えると、コート層又はフィルム層自体は柔軟となるが、布帛とのモジュラス差が大きすぎるため、耐揉み性が悪く、コート層およびフィルム層と布帛の界面に剥離が生じやすい。
【００２４】
上記テトラメチレングリコールのモル分率のさらに好ましい範囲は、７０モル％未満かつ５０モル％以上の範囲である。
このようなポリエーテル−エステル系エラストマーが少なくとも布帛の片側面の一部にコーティングされるか、若しくは、ポリエーテル−エステル系エラストマーからなるフィルムが少なくとも布帛の片側面にラミネートされていることが好ましい。
【００２５】
ポリエーテル−エステル系エラストマーを布帛の片側面の一部にコーティングする方法としては、ポリエーテル−エステル系エラストマーを該エラストマーが溶解可能な溶剤で溶解した後に、該布帛表面上にコーティングし、乾式法、若しくは、湿式法により溶剤を除去することにより得られる。
【００２６】
該ポリエーテル−エステル系エラストマーが溶解可能な溶剤としては、ジメチルホルムアミド、ジオキサン、エチレンホルマール、トルエン、クロロホルム、塩化メチレンの１種、又は、２種以上の有機溶剤が挙げらが、低沸点および毒性を考慮した場合、エチレンホルマールを使用するものが最も好ましい。
【００２７】
エチレンホルマールを用いる場合は、該ポリエーテル−エステル系エラストマーを２〜３０重量％、好ましくは、５〜２０重量％の範囲で使用して、５０〜６０℃の温度でエチレンホルマールに溶解させ溶液を調合する。
【００２８】
また、布帛上にコーティングする方法としては、通常のコーティング法、例えば、ナイフコーター等を用いて行えばよいが、コーティングの量としては、コーティング層が５〜５０μｍ、好ましくは、１０〜２０μｍの範囲となるように行えばよい。該コーティング層が５μｍ未満の場合には、均一な皮膜を形成することが困難であり、また、５０μｍを超える場合には風合として弾性が強くなり、また、透湿性 も低下するので好ましくない。
【００２９】
該エチレンホルマールを除去する方法としては、乾式法と湿式法とがあるが、乾式法においては、温度：７０〜１７０℃の乾熱条件下、好ましくは、温度：７０〜１５０℃の範囲で行われる。湿式法においては、ポリエステル 系エラストマーが不溶で、エチレンホルマールが可溶な溶液、例えば、温水中にてエチレンホルマールを抽出した後、乾燥を行う。
【００３０】
また、ポリエーテル−エステル系エラストマーからなるフィルムを作成する方法としては、公知の方法、例えば、インフレーション法やダイ押出し法により得た、厚さが好ましくは５〜３０μｍ、さらに好ましくは５〜２０μｍの均一なフィルムを使用するものがよい。上記フィルムの厚さが５μｍ未満の場合には、ラミネートの作業が困難となり均一な耐水圧が得られないおそれがあり、また防水透湿層の強度が著しく低下してしまい、一方、フィルムの厚さが３０μｍを超える場合には、透湿性が低下するおそれがあり、また防水透湿層の曲げ硬さが硬くなってしまうことで布帛全体が硬くなり衣料に適さないものとなってしまう。
【００３１】
なお、ポリエステルフィルムに用いられるポリエステルとしては、上記以外に、例えば「主として結晶性芳香族ポリエステル単位からなるハードセグメントと、主として脂肪族ポリエーテル単位および／または脂肪族ポリエステル単位からなるソフトセグメントとを主たる構成成分とするポリエステルブロック共重合体」であってもよい。このポリエステルブロック共重合体の詳細は、例えば特開平１１−１７０４６１号公報の段落「０００９」〜「００１５」に詳述されている。
【００３２】
得られたフィルムは、種々の方法、例えば、熱処理、ミシン掛け、あるいは、接着剤の使用により、基布となる布帛とラミネートすることができる。好ましくは、接着剤である。
上記基布となる布帛と透湿防水性フィルムとの接着剤としては、ポリエーテルエステル系エラストマーなどのポリエステル樹脂からなる接着剤がリサイクル効率の上で好適ではあるが、重量比率が少ないので、ポリウレタン系接着剤であってもよい。
【００３３】
本発明の透湿防水性衣料において、透湿防水性フィルムが肌側になるよう、すなわちフィルムが積層されていない布帛表面が外気側になるように配されていることが好ましい。また、該衣料の最肌側面には、裏地がなくてもよいが、必要に応じて透湿防水性布帛の透湿防水性フィルムの保護のため裏地を取りつけることもできる。このときの裏地は、ポリエステルマルチフィラメントからなる織編物であることがリサイクル効率の上で好適である。ポリエステルマルチフィラメントからなる織編物は、平織物、綾織物、サテン織物、丸編物、トリコットなど特に限定されるものではない。また、上記織編物は、分散染料やカチオン染料で染色されていてもよく、必要に応じて、上記と同様の撥水加工や蓄熱加工、吸汗加工などの後加工を施しても良い。また、上記裏地は縫製によって取り付けても良いし、透湿防水性フィルムに直接接着しても良い。このときの接着剤は、ポリエーテルエステル系エラストマーなどのポリエステル樹脂系接着剤がリサイクル効率の上で好適ではあるが、重量比率が少ないのでポリウレタン系接着剤であってもよい。また、裏地を取り付けずにポリウレタンなどの高分子樹脂を直接透湿防水性フィルムにグラビアロールでプリントしたものであっても良い。
【００３４】
本発明の透湿防水性衣料において、縫製部分に水漏れ防止のための透明な目止めテープが防水透湿層の肌側面に貼り付けられる。上記目止めテープは、リサイクル効率の面で主にポリエーテルエステル系エラストマーからなるテープが好適に用いられるが、重量比率が少ないのでポリウレタン系樹脂からなるテープでも良い。また、必要に応じて透湿性をテープに付与するためポリエチレングリコールなどを含有していてもよい。ここで、上記目止めテープと防水透湿層との接着剤としては、リサイクル効率の面でポリエーテルエステル系エラストマーなどのポリエステル系接着剤が好適に用いられるが、重量比率が少ないのでポリウレタン系接着剤であってもよい。
【００３５】
上記目止めテープは透明であることが肝要である。目止めテープの透明度としては、可視光線透過率が３０％以上であることが好ましい（より好ましくは４０％以上）。また、無色透明であることが好ましいが、有色透明であってもさしつかえない。また、該テープはテープ面に部分的に有色のウレタン系樹脂等によるプリントを施してもよいが、部分的に透明部分（透明部分の可視光透過率が３０％以上）が残っておればさしつかえない。目止めテープが透明でない場合には、テープと布帛の部分の色が大きく異なってしまい、外観を損ない好ましくない。目止めテープが透明である場合には、透湿防水フィルムと同様に表地の色が透けて見えるため、目止めテープ部分、布帛ともに表地の色を同系の色に見えることになり外観品位が非常に良いものとなる。
前記目止めテープの好ましい例としては、厚みが５〜１００μｍのポリウレタンフィルムなどがあげられる。
【００３６】
本発明において、透湿防水性布帛をケミカルリサイクルし、再度、ポリエステル原料として再生する上で、布帛全体のポリエステルが重量比５０重量％以上であることが好ましい。ここで、５０重量％より小さいとリサイクル効率が低下してしまいコストアップやエネルギー消費量アップしてしまう。リサイクル効率を上げるためには、できる限りポリエステル比率を高めるほうがよい。また、ポリウレタンはリサイクル工程中において有害物質を発生することがあり衣料全体の８％以下にするほうが良い。
【実施例】
【００３７】
次に、本発明の実施例および比較例を詳述するが、本発明はこれらによって限定されるものではない。
（１）可視光透過率
分光分析装置（島津製作所製  UV3100S）を用い、日本化繊協会法で測定した。詳細の条件は下記の通りである。    
ａ）波長範囲  ：  設定開始２０００ｎｍ〜終了２００ｎｍ
ｂ）スキャンスピード  ：  高速
ｃ）サンプリングピッチ  ：  ２．０
ｄ）測定モード  ：  シングル
装置パラメータ
ａ）測光値の種類  ：  透過率
ｂ）スリット幅  ：  ５．０
ｃ）光源切替波長  ：  ３６０
ｄ）検光器切替波長  ：  ８３０
ｅ）Ｓ／Ｒ切替  ：  標準
ｆ）スリットプログラム  ：  標準
ｇ）検光器ロック  ：  自動
付属装置  ：  なし
（２）厚み
走査型電子顕微鏡を用いて試料の断面を撮影（ｎ数５）しその平均値を求めた。
（３）外観品位
試験者３名により、フィルム側表面から見た外観品位を目視判定し、３級：統一感のある優れた外観品位である、２級：普通である、１級：統一感のない，ちぐはぐな外観であり、外観品位が劣っている、の３段階に評価した。
【００３８】
［実施例１］
通常のポリエチレンテレフタレートマルチフィラメント仮撚捲縮加工糸（８４ｄｔｅｘ
／７２ｆｉｌ、帝人ファイバー(株)製）を経糸および緯糸に用いて公知の緯２重織組織の生機を織成した後、撥水加工を含む通常の染色工程（赤色に染色）にてポリエステル織物を得た。その後、デュポン(株)製無孔質透湿性透明ポリエステルフィルム（商品名：アクティブレイヤー、可視光透過率＝９１％、厚み１０μｍ）をポリウレタン系接着剤でラミネーションし透湿防水性布帛を得た。
【００３９】
上記布帛を用いて、透湿防水性フィルムが肌側になるようにジャンパーを縫製し、透湿防水層の縫い目部分に透明ポリウレタン製目止めテープ（ポリウレタン系フィルムの可視光透過率＝８１％、日清紡製商品名ＭＦ−１０Ｆ４、厚み３０μｍ）を貼り付け、その後、ポリエチレンテレフタレートマルチフィラメント仮撚捲縮加工糸（３３ｄｔｅｘ／３６ｆｉｌ、帝人ファイバー(株)製）を用いてトリコットを編成・染色仕上げし、上記布帛の裏地として取り付け、ジャンパー（透湿防水性衣料）を得た。
【００４０】
得られた衣料は、基布２０２ｇ（ポリエステル）、透湿防水層３６ｇ（ポリエステル）、接着剤３０ｇ（ポリウレタン）、トリコット２００ｇ（ポリエステル）、目止めテープ１９ｇ（ポリウレタン）、部材その他９８ｇを含み、ポリエステル重量比率が７５％であり、リサイクル性に優れたものであった。また、目止めテープの貼ってある部分、貼っていない部分ともに表地の赤色が透けて見え、統一感のある外観となり非常に良好であった（３級）。
【００４１】
［比較例１］
基布として、不透明かつ白色のポリウレタンフィルム（可視光透過率＝２５％）からなる目止めテープを用いた以外は実施例１と同様に実施した。
【００４２】
得られた衣料は、ポリエステル重量比率が７５％であり、リサイクル性に優れたものでありリサイクル性に優れたものであった。また、目止めテープの貼っていない部分は表地の赤色が透けて見え、目止めテープをはってある部分はポリウレタンフィルムの白色が見え、統一感のない、ちぐはぐな外観となり、外観品位を損なうものであった（１級）。
【産業上の利用可能性】
【００４３】
本発明によれば、優れた外観品位を呈する透湿防水性衣料が提供され、その工業的価値は極めて大である。